(57)【特許請求の範囲】
【請求項１】
計り取った第一ベース材とマスターバッチとを溶融させた溶融物を金型の開口から押し出す木質様製品の製造方法において、
前記第一ベース材として、高密度ポリエチレンと、第一顔料と、を混合したものを用い、
前記マスターバッチとして、ポリスチレン又はアクリロニトリルスチレンに前記第一顔料とは異なる第二顔料を混合させたものを用い、
前記溶融物の中に前記第一ベース材の濃度が相対的に高い部分と前記マスターバッチの濃度が相対的に高い部分とが残っている状態で、前記溶融物を押し出すことを特徴とする木質様製品の製造方法。
【請求項２】
請求項１に記載の木質様製品の製造方法において、
押し出されてきた成型品の表層部を削り取ることを特徴とする木質様製品の製造方法。
【請求項３】
請求項１又は請求項２に記載の木質様製品の製造方法において、
前記第一ベース材及び前記マスターバッチの計り取りを、これらの混合比率を変化させながら繰り返すことを特徴とする木質様製品の製造方法。
【請求項４】
請求項１から請求項３のいずれか一項に記載の木質様製品の製造方法において、
第二ベース材を溶融させた溶融第二ベース材を開口の中心部から押し出すとともに、前記溶融物を前記開口の周縁部から前記溶融第二ベース材を覆うように押し出すことを特徴とする木質様製品の製造方法。
【請求項５】
請求項１から請求項４のいずれか一項に記載の木質様製品の製造方法において、
前記第一ベース材として、木粉を更に混合させたものを用いることを特徴とする木質様製品の製造方法。
【請求項６】
一方向に長尺な木質様製品であって、
高密度ポリエチレンと、第一顔料と、を相対的に多く含み、長手方向に延びる複数の第一領域と、
ポリスチレン又はアクリロニトリルスチレンと、前記第一顔料とは色が異なる第二顔料と、を相対的に多く含み、長手方向に延びる複数の第二領域と、が短手方向に不規則に並ぶように混在していることを特徴とする木質様製品。
【請求項７】
請求項６に記載の木質様製品において、
表面の複数領域から抽出した色の標準偏差が、０．３〜０．９の範囲内になっていることを特徴とする木質様製品。
【請求項８】
請求項６又は請求項７に記載の木質様製品において、
長手方向に沿って色彩が連続的に変化していることを特徴とする木質様製品。
【請求項９】
請求項６から請求項８のいずれか一項に記載の木質様製品において、
基部と、前記基部を覆う表層部と、を備え、
前記第一領域及び前記第二領域は、前記表層部に含まれていることを特徴とする木質様製品。
【請求項１０】
請求項６から請求項９のいずれか一項に記載の木質様製品において、
少なくとも前記第一領域に木粉が混合されていることを特徴とする木質様製品。
【発明の詳細な説明】
【技術分野】
【０００１】
本発明は、木質様製品の製造方法及び木質様製品に関する。
【背景技術】
【０００２】
従来、樹脂の押出成形により、質感が天然木のような製品（以下、木質様製品）が製造されている。
また、木質様製品を製造する際に、その質感をより天然木に近いものとするための各種技術が提案されている。
例えば特許文献１には、木粉と樹脂とを含む押出材を押出成形して成形品本体を形成し、木粉と樹脂とを含む表層材と顔料を混合して得られた被覆材で、成形品本体を被覆して同一断面を有する長尺材を成形する成形工程を備え、表層材と顔料との混合比率を成形工程中に変更する長尺材の製造方法について記載されている。
【先行技術文献】
【特許文献】
【０００３】
【特許文献１】特許第５５６６９４３号公報
【発明の概要】
【発明が解決しようとする課題】
【０００４】
しかしながら、特許文献１に記載された技術で製造された木質様製品は、天然木のような質感の再現が十分ではなかった。
【０００５】
本発明は、上記課題に鑑みてなされたものであり、木質様製品の質感を、従来よりも天然木に近づけることを目的とする。
【課題を解決するための手段】
【０００６】
請求項１に記載の発明は、例えば図１，５，７〜９に示すように、
計り取った第一ベース材Ｂ1とマスターバッチＭ1〜Ｍ3とを溶融させた溶融物Ｂ1，Ｍ1〜Ｍ3を金型の開口から押し出す木質様製品の製造方法において、
前記第一ベース材Ｂ1として、高密度ポリエチレンと、第一顔料と、を混合したものを用い、
前記マスターバッチＭ1〜Ｍ3として、ポリスチレン又はアクリロニトリルスチレンに顔料を混合させたものを用い、
前記溶融物Ｂ1，Ｍ1〜Ｍ3の中に前記第一ベース材Ｂ1の濃度が相対的に高い部分と前記マスターバッチＭ1〜Ｍ3の濃度が相対的に高い部分とが残っている状態で、前記溶融物Ｂ1，Ｍ1〜Ｍ3を押し出すことを特徴とする。
【０００７】
請求項１に記載の発明によれば、製造される木質様製品２００には、第一ベース材Ｂ1を相対的に多く含み長手方向に延びる複数の第一領域と、マスターバッチＭ1〜Ｍ3を相対的に多く含み長手方向に延びる複数の第二領域と、が短手方向に不規則に並ぶように混在することになる。
そして、不規則に並ぶ第一領域と第二領域とが木目のように見え、従来よりも天然木に近い質感を感じさせることができる。
つまり、請求項１に記載の発明によれば、木質様製品２００の質感を、従来よりも天然木に近づけることができる。
【０００８】
請求項２に記載の発明は、
請求項１に記載の木質様製品の製造方法において、
押し出されてきた成型品の表層部を削り取ることを特徴とする。
【０００９】
第一ベース材Ｂ1の濃度が相対的に高い部分とマスターバッチＭ1〜Ｍ3の濃度が相対的に高い部分とが残っている状態で溶融物Ｂ1，Ｍ1〜Ｍ3を押し出すと、成型品の表面に顔料の発色が強く出てしまうが、請求項２に記載の発明によれば、成形品内部の顔料の発色が適正な部分を木質様製品の表面にすることができる。
【００１０】
請求項３に記載の発明は、
請求項１又は請求項２に記載の木質様製品の製造方法において、
前記第一ベース材Ｂ1及び前記マスターバッチＭ1〜Ｍ3の計り取りを、これらの混合比率を変化させながら繰り返すことを特徴とする。
【００１１】
請求項３に記載の発明によれば、木質様製品の押出方向に沿って色が連続的に変化するようになり、木質様製品の質感をより天然木に近づけることができる。
【００１２】
請求項４に記載の発明は、例えば図３に示すように、
請求項１から請求項３のいずれか一項に記載の木質様製品の製造方法において、
第二ベース材Ｂ2を溶融させた溶融第二ベース材Ｂ2を開口の中心部から押し出すとともに、前記溶融物Ｂ1，Ｍ1〜Ｍ3を前記開口の周縁部から前記溶融第二ベース材Ｂ2を覆うように押し出すことを特徴とする。
【００１３】
請求項４に記載の発明によれば、木質様製品の中心部を第二ベース材Ｂ2だけで成形することができ、顔料の使用量を低減することができる。
【００１４】
請求項５に記載の発明は、例えば図７に示すように、
請求項１から請求項４のいずれか一項に記載の木質様製品の製造方法において、
前記第一ベース材Ｂ1として、木粉を更に混合させたものを用いることを特徴とする。
【００１５】
請求項５に記載の発明によれば、樹脂及び顔料のみを用いる場合に比べて樹脂（その原料となる石油）の使用量及び製造コストを低減することができる。
また、木粉は、廃材等から容易に製造することができるため、廃材を再利用することができる。
廃材はそのままでは焼却処分されることになるが、再利用により二酸化炭素の排出を防ぐこともできる。
【００１６】
請求項６に記載の発明は、例えば図７〜９に示すように、
一方向に長尺な木質様製品であって、
高密度ポリエチレンと、第一顔料と、を相対的に多く含み、長手方向に延びる複数の第一領域と、
ポリスチレン又はアクリロニトリルスチレンと、前記第一顔料とは色が異なる第二顔料と、を相対的に多く含み、長手方向に延びる複数の第二領域と、が短手方向に不規則に並ぶように混在していることを特徴とする。
【００１７】
請求項６に記載の発明によれば、不規則に並ぶ第一領域と第二領域とが木目のように見え、従来よりも天然木に近い質感を感じさせることができるため、より多様な場面で木材の代わりとして用いることができる。
【００１８】
請求項７に記載の発明は、例えば図１１，１２に示すように、
請求項６に記載の木質様製品において、
表面の複数領域から抽出した色の標準偏差が、０．３〜０．６の範囲内になっていることを特徴とする。
【００１９】
請求項７に記載の発明によれば、木目に見える模様が調節され、より天然木に近い質感を感じさせることができるため、従来であれば天然木の使用が求められていた場面で用いることができる。
【００２０】
請求項８に記載の発明は、例えば図１に示すように、
請求項６又は請求項７に記載の木質様製品において、
長手方向に沿って色彩が連続的に変化していることを特徴とする。
【００２１】
請求項８に記載の発明によれば、長手方向に沿う色の変化によって、より天然木に近い質感を感じさせることができるため、従来であれば天然木の使用が求められていた場面で用いることができる。
【００２２】
請求項９に記載の発明は、例えば図１０に示すように、
請求項６から請求項８のいずれか一項に記載の木質様製品において、
基部と、前記基部を覆う表層部と、を備え、
前記第一領域及び前記第二領域は、前記表層部に含まれていることを特徴とする。
【００２３】
請求項９に記載の発明によれば、基部に顔料が含まれないことで、顔料の使用量が少ない低コストなものとなる。
【００２４】
請求項１０に記載の発明は、例えば図７に示すように、
請求項６から請求項９のいずれか一項に記載の木質様製品において、
少なくとも前記第一領域に木粉が混合されていることを特徴とする。
【００２５】
請求項１０に記載の発明によれば、木粉が加わった分だけ、同体積の樹脂（その原料となる石油）の使用量が低減されているため、環境にやさしく且つ低コストなものとなる。
【発明の効果】
【００２６】
本発明によれば、木質様製品の質感を、従来よりも天然木に近づけることができる。
【図面の簡単な説明】
【００２７】
【図１】本発明の実施形態に係る木質様製品の製造装置を示す正面図である。
【図２】図１の製造装置の一部を示す正面図及び平面図である。
【図３】図１の製造装置の一部（押出部の金型）を示す正面図である。
【図４】図１の製造装置の一部（制御盤）を示すブロック図である。
【図５】同実施形態に係る木質様製品の配合を表す表である。
【図６】図１の製造装置の一部（制御盤の表示画面）を示す図である。
【図７】同実施形態に係る第一ベース材（表層ベース材）の配合を表す表である。
【図８】同実施形態に係るマスターバッチの仕様を示す表である。
【図９】同実施形態に係る木質様製品を示す斜視図である。
【図１０】同実施形態に係る木質様製品を示す断面図である。
【図１１】本発明の実施例に係る木質様製品の色測定値及び判断結果を示す表である。
【図１２】本発明の実施例に係る木質様製品の色測定値及び判断結果を示す表である。
【発明を実施するための形態】
【００２８】
以下、図面を参照して本発明の実施の形態について説明する。
ただし、以下に述べる実施形態には、本発明を実施するために技術的に好ましい種々の限定が付されているが、本発明の技術的範囲を以下の実施形態及び図示例に限定するものではない。
【００２９】
＜１．木質様製品の製造装置＞
始めに、木質様製品の製造装置１００について説明する。
図１は本実施形態に係る製造装置１００を示す正面図、図２は製造装置１００の一部を示す正面図及び平面図、図３は押出部の金型を示す正面図、図４は製造装置１００の一部を示すブロック図、図５同実施形態に係る木質様製品の配合を表す表、図６は製造装置１００の一部を示す図である。
【００３０】
製造装置１００は、例えば図１に示すように、本体１００ａと、制御盤１００ｂと、を備えている。
また、本実施形態に係る製造装置１００は、供給部１００ｃを更に備えている。
【００３１】
〔１−１．本体〕
本体１００ａは、第一計量部１１０と、第二計量部１２０と、押出部１４０と、を備えている。
また、本実施形態に係る本体１００ａは、混合部１３０を更に備えている。
【００３２】
（１−１−１．第一計量部）
第一計量部１１０は、第一容器１１１と、第一計量器１１２と、を備えている。
第一容器１１１は、木質様製品２００の表層部２２０を構成する表層ベース材（第一ベース材）Ｂ1を貯蔵しておくためのものである。
本実施形態に係る第一容器１１１は、上から内容物（表層ベース材Ｂ1）の供給を受け、その内容物を下方の第一計量器１１２へ流し込むことが可能なホッパーとなっている。
第一計量部１１０は、制御盤１００ｂ（後述する制御部１５０）の制御に基づいて、表層ベース材Ｂ1を必要量計り取るようになっている。
本実施形態に係る第一計量器１１２は、上方の第一容器１１１の下に設けられたスクリューを回転させることで内容物を下方に落下させながらその落下量を測定し、落下量が必要量に達したところで、スクリューを停止させるよう構成されている。
【００３３】
（１−１−２．第二計量部）
第二計量部１２０は、第二容器１２１と、第三容器１２２と、第二計量器１２３と、備えている。
また、本実施形態に係る第二計量部１２０は、図２に示すように、第四容器１２４を更に備えている。
【００３４】
第二容器１２１は、第一マスターバッチＭ1を貯蔵しておくためのものである。本実施形態に係る第二容器１２１は、上記第一容器１１１と同様に構成されている。
【００３５】
第三容器１２２は、第二マスターバッチＭ2を貯蔵しておくためのものである。本実施形態に係る第三容器１２２は、上記第一容器１１１と同様に構成されている。
第二マスターバッチＭ2は、第一マスターバッチＭ1とは色が異なるものとなっている。
【００３６】
第四容器１２４は、第三マスターバッチＭ3を貯蔵しておく。本実施形態に係る第四容器１２４は、上記第一容器１１１と同様に構成されている。
第三マスターバッチＭ3は、第一マスターバッチＭ1及び第二マスターバッチＭ2とは色が異なるものとなっている。
【００３７】
本実施形態に係る第二計量器１２３は、上方の第二〜第四容器１２１，１２２，１２４の下にそれぞれ設けられたスクリューをそれぞれ回転させることで各内容物（マスターバッチＭ1〜Ｍ3）を下方に落下させながらその落下量を測定し、落下量が必要量に達したところで、スクリューを停止させるよう構成されている。
【００３８】
このように構成された本実施形態に係る第二計量部１２０は、制御盤１００ｂの制御に基づいて、第一マスターバッチＭ1、第二マスターバッチＭ2及び第三マスターバッチＭ3のうちの少なくともいずれかを必要量計り取ることが可能に構成されている。
【００３９】
（１−１−３．混合部）
混合部１３０は、第一計量部が計り取った表層ベース材Ｂ1と、第二計量部１２０が計り取ったマスターバッチＭ1〜Ｍ3と、を混合し、押出部１４０へ送るようになっている。
【００４０】
（１−１−４．押出部）
押出部１４０は、金型１４１と、内側押出部１４２と、外側押出部１４３と、を有している。
【００４１】
金型１４１は、例えば図３に示すように、流路１４１ａと、注入孔１４１ｂと、を有している。
また、本実施形態に係る金型１４１は、マンドレル１４１ｃを有している。
流路１４１ａは、一方向（図３の紙面と直交する方向）に貫通している。
また、流路１４１ａの入口側（後述する内側押出部１４２側）の入口開口１４１ｄは、出口側の出口開口１４１ｅ（又は中間部の断面）よりも一回り小さく形成されている。
以下、流路１４１ａにおける入口開口１４１ｄの輪郭を通り流路１４１ａの内側壁面と平行に延びる平面を境界として、流路１４１ａにおける境界の内側部分を内側流路１４１ｆ、境界の外側部分を外側流路１４１ｇと称する。
注入孔１４１ｂは、外側押出部１４３に接続されている。
マンドレル１４１ｃは、内側流路１４１ｆの中に、内側流路１４１ｆと外側流路１４１ｇとの境界と間隔が空くように配置されている。
【００４２】
内側押出部１４２は、第一シリンダ１４２ａと、供給部１４２ｂと、図示しない第一ヒータと、第一スクリューと、第一モータと、を備えている。
第一シリンダ１４２ａは、一端が木質様製品２００の基部２１０を構成する中心ベース材（第二ベース材）Ｂ2の供給部１４２ｂへ接続され、他端が金型１４１の内側流路１４１ｆへ接続されている。
第一ヒータは、内側押出部１４２の制御に基づいて、第一シリンダ１４２ａの中を加熱するようになっている。
第一スクリューは、第一シリンダ１４２ａの中に配置されている。
第一モータは、内側押出部１４２の制御に基づいて、第一スクリューを回転させるようになっている。
このように構成された内側押出部１４２は、中心ベース材Ｂ2を溶融させた溶融中心ベース材（溶融第二ベース材）Ｂ2を金型１４１の内側流路１４１ｆへ押し出すようになっている。
【００４３】
外側押出部１４３は、第二シリンダ１４３ａと、図示しない第二ヒータと、第二スクリューと、第二モータと、を備えている。
第二シリンダ１４３ａは、混合部１３０へ接続され、他端が金型の外側流路１４１ｇへ接続されている。
第二ヒータは、外側押出部１４３の制御に基づいて、第二シリンダ１４３ａの中を加熱するようになっている。
第二スクリューは、第二シリンダ１４３ａの中に配置されている。
第二モータは、外側押出部１４３の制御に基づいて、第二スクリューを回転させるようになっている。
このように構成された外側押出部１４３は、第一計量部１１０が計り取った表層ベース材Ｂ1、及び第二計量部１２０が計り取ったマスターバッチＭ1〜Ｍ3を溶融させ、その溶融物Ｂ1，Ｍ1〜Ｍ3を、注入孔１４１ｂを介して金型１４１の外側流路１４１ｇに押し出すようになっている。
【００４４】
以上のように構成された押出部１４０は、中心ベース材Ｂ2を溶融させた溶融中心ベース材Ｂ2を内側流路１４１ｆの出口（出口開口１４１ｅの中心部）から押し出すとともに、溶融物Ｂ1，Ｍ1〜Ｍ3を外側流路１４１ｇの出口（出口開口１４１ｅ周縁部）から溶融表層ベース材Ｂ1を覆うように押し出すようになっている。
こうすることで、木質様製品の中心部を中心ベース材Ｂ2だけで成形することができ、顔料の使用量を低減することができる。
【００４５】
〔１−２．制御盤〕
制御盤１００ｂは、例えば図４に示すように、制御部１５０と、読取部１６０と、インターフェース部１７０と、を備えている。
【００４６】
（１−２−１．制御部）
制御部１５０は、図示しないＣＰＵ（Central Processing Unit）、ＲＡＭ（Random Access Memory）、不揮発メモリー、通信モジュール等により構成されている。
ＣＰＵは、不揮発性メモリーに記憶されている各種プログラム（後述する文字制御処理の実行プログラムを含む）を読み出してＲＡＭ内に展開し、展開されたプログラムに従って各種処理を実行し、製造装置１００各部の動作を集中制御するようになっている。
通信モジュールは、ケーブルを介して接続された本体１００ａや供給部１００ｃとの間で各種信号や各種データを送受信することが可能となっている。
記憶デバイスは、制御部１５０が各種処理を実行するためのプログラムを記憶している。
【００４７】
（１−２−２．読取部）
本実施形態に係る読取部１６０は、メディア１６１（例えばＳＤカード等）が装填されている。
そして、読取部１６０は、メディア１６１に記憶された内容を読み取るようになっている。
本実施形態に係るメディア１６１には、例えば図５に示すような、木質様製品の材料の配合に関する配合情報が記憶されている。
本実施形態に係る配合情報は、ベース色、同一のベース色に含まれる変形パターン、変形パターンごとの表層ベース材Ｂ1及びマスターバッチＭ1〜Ｍ3の配合比率、マスターバッチＭ1〜Ｍ3の形状となっている。
本実施形態に係るベース色は、黒檀調、赤味調、白太調の三色としている。
また、変形パターンは、使用する主材の色は同じで、使用するマスターバッチＭ1〜Ｍ3の色や配合比率を変更したものである。
また、本実施形態に係るマスターバッチＭ1〜Ｍ3の形状は、ペレット、顆粒としている。
なお、図５に示した配合は、あくまで一例であり、製造したい木質様製品２００の色や質感に応じて適宜変更可能である。
【００４８】
このように、メディア１６１に配合情報を記憶させ、それを読取部１６０で読み取るような構成とすることにより、制御盤１００ｂや他の装置（ＰＣ等）を用いて配合情報の追加や書き換えを行うことも可能である。
なお、制御盤１００ｂは、読取部１６０を備えずに、配合情報を記憶する記憶部（例えばハードディスク等）を備えたものとなっていてもよい。
【００４９】
（１−２−３．インターフェース部）
インターフェース部１７０は、表示部１７１と、操作部１７２と、を備えている。
表示部１７１は、ＬＣＤ（Liquid Crystal Display）やＣＲＴ（Cathode Ray Tube）等のモニターにより構成され、制御部１５０から入力される表示信号の指示に従って、各種画像や各種情報等を表示するようになっている。
【００５０】
操作部１７２は、制御盤１００ｂの筐体に設けられた各種ボタンや、表示部１７１の表面に積層されたタッチパネル等で、ユーザーが操作可能に構成されている。
そして、操作部１７２は、操作者によってなされた操作に基づく制御信号を制御部１５０に出力するようになっている。
【００５１】
（１−２−４．その他）
なお、本実施形態に係る製造装置１００は、制御盤１００ｂを、本体１００ａから独立したものとしたが、制御盤１００ｂの構成要素のうちの少なくともいずれかは、本体１００ａや供給部１００ｃと一体になっていてもよい。
【００５２】
〔１−３．供給部〕
供給部１００ｃは、供給部本体１８０と、複数のパイプ１９０と、を備えている。
供給部本体１８０は、粉取りタンク１８１と、送風機１８２と、切替バルブ１８３と、を備えている。
【００５３】
送風機１８２は、表層ベース材Ｂ1及び第一〜第三マスターバッチＭ1〜Ｍ3のうちのこれから供給しようとするいずれかの材料を粉取りタンク１８１から吸引可能となっている。
また、送風機１８２は、材料を風の力で飛ばすようになっている。
切替バルブ１８３は、送風機１８２からの風及び材料を送り込むパイプ１９０を切り替えることが可能となっている。
複数のパイプ１９０は、一端が各切替バルブ１８３にそれぞれ接続され、他端が第一〜第四容器１１１，１２１，１２２，１２４にそれぞれ接続されている。
【００５４】
このように構成された供給部１００ｃは、第一容器１１１へ表層ベース材Ｂ1を供給し、第二容器１２１、第三容器１２２及び第四容器１２４のうちの少なくともいずれかへマスターバッチＭ1〜Ｍ3を供給するようになっている。
こうすることで、表層ベース材Ｂ1やマスターバッチＭ1〜Ｍ3を大量に必要とする場合や、第一〜第四容器１１１，１２１，１２２，１２４が手の届きにくい場所（本実施形態においては高い所）にある場合であっても、表層ベース材Ｂ1やマスターバッチＭ1〜Ｍ3を第一〜第四容器１１１，１２１，１２２，１２４に容易に供給することができる。
【００５５】
〔１−４．動作〕
このように構成された製造装置１００の制御部１５０は、例えば、例えば図６に示すような設定画面や動作中画面を表示部１７１に表示する機能を有している。
画面には、選択されたベース色（グレード）や、表層ベース材Ｂ1及びマスターバッチを計り取る量等が表示される。
また、制御部１５０は、操作部１７２になされた操作に基づいて、これから製造しようとする木質様製品のベース色を設定する機能を有している。
【００５６】
また、制御部１５０は、第一計量部１１０が計り取る表層ベース材Ｂ1の量、及び第二計量部１２０が計り取るマスターバッチＭ1〜Ｍ3の量のうちの少なくとも一方を、作成しようとする木質様製品のベース色に応じて切り替える機能を有している。
本実施形態に係る制御部１５０は、図５に示した配合の一覧の中から、選択されたベース色及び変形パターンに対応する配合を選択・設定する。
また、本実施形態に係る制御部１５０は、第二計量部１２０に、第一マスターバッチＭ1、第二マスターバッチＭ2、第三マスターバッチＭ3を、この順で計り取らせるようになっている。
【００５７】
こうすることで、第一マスターバッチＭ1と第二マスターバッチＭ2を、それぞれ累積的に混合していく構成となるため、製造装置１００を小型化することができる。
また、第一マスターバッチＭ1と第二マスターバッチＭ2を別々に計り取るため、製造する木質様製品２００の色によって、いずれかのマスターバッチＭ1〜Ｍ3を足したり省いたりすることもできる。
【００５８】
また、本実施形態に係る制御部１５０は、第一計量部１１０及び第二計量部１２０に、
表層ベース材Ｂ1及びマスターバッチＭ1〜Ｍ3を一定の合計量で繰り返し計り取らせるようになっている。
更に、本実施形態に係る制御部１５０は、第一計量部１１０及び第二計量部１２０に、表層ベース材Ｂ1及びマスターバッチＭ1〜Ｍ3を計り取る度にこれらの配合比率を変化させることが可能となっている。
こうすることで、製造される木質様製品の押出方向に沿って色が連続的に変化するようになり、木質様製品の質感をより天然木に近づけることができる。
【００５９】
また、本実施形態に係る制御部１５０は、第一計量部１１０及び第二計量部１２０に、一回に計り取る表層ベース材Ｂ1とマスターバッチＭ1〜Ｍ3の合計量を変更させることが可能となっている。
こうすることで、木質様製品の押出方向の色の連続的な変化の周期を調節することができる。
【００６０】
〔１−５．効果〕
以上説明してきた本実施形態に係る木質様製品２００の製造装置によれば、表層ベース材Ｂ1の量及びマスターバッチＭ1〜Ｍ3の量のうちの少なくとも一方が、製造しようとする木質様製品のベース色に応じて変更される。
このため、ベース色を変更した場合であっても、製造される木質様製品の質感が損なわれないようにすることができる。
【００６１】
＜２．木質様製品の製造方法＞
次に、木質様製品２００の製造方法について、上記製造装置１００を用いた場合を例にして説明する。
図７は本実施形態に係る表層ベース材Ｂ1の配合を表す表、図８は本実施形態に係るマスターバッチの仕様を示す表である。
【００６２】
木質様製品２００の製造方法は、計量工程と、押出工程と、を含む。
また、本実施形態に係る木質様製品２００の製造方法は、研磨工程を更に含む。
【００６３】
〔２−１．計量工程〕
初めの計量工程では、木質様製品２００を構成する表層ベース材Ｂ1及びマスターバッチＭ1〜Ｍ3を計り取る。
本実施形態に係る製造方法では、表層ベース材Ｂ1として、高密度ポリエチレン（High Density Polyethylene：ＨＤＰＥ）と、第一顔料と、を混合したペレットを複数用いる。
【００６４】
一のペレットに含まれる第一顔料は、図７に示すように、茶色、黄土色、コーヒー色、淡いグレー、淡い黄土色のうちのいずれかとしている。
表層ベース材Ｂ1は、同一の第一顔料を含むペレットのみからなるものであってもよいし、第一顔料が異なる複数種類のペレットを混合したものであってもよい。
例えば、木質様製品のベース色を黒檀調にしたい場合には、茶色のペレットのみ、又は茶色のペレットとコーヒー色のペレットを混合したものを表層ベース材Ｂ1として用い、グレーにしたい場合には淡いグレーのペレットのみを表層ベース材Ｂ1として用いる。
なお、図７に示した配合は、あくまで一例であり、製造したい木質様製品２００の色や質感に応じて適宜変更可能である。
【００６５】
また、木質様製品２００の製造方法では、表層ベース材Ｂ1に含まれるペレットとして、木粉を更に混合させたものを用いる。
このようにすることで、樹脂及び顔料のみを用いる場合に比べて樹脂（その原料となる石油）の使用量及び製造コストを低減することができる。
また、木粉は、廃材等から容易に製造することができるため、廃材を再利用することができる。
廃材はそのままでは焼却処分されることになるが、再利用により二酸化炭素の排出を防ぐこともできる。
なお、木粉を混合させるのではなく、他のセルロース系材料（例えばバガスや稲藁等）の粉末を混合させてもよいし、木粉と他のセルロース系材料の粉末を併せて混合させてもよい。
【００６６】
また、本実施形態に係る製造方法では、マスターバッチＭ1〜Ｍ3として、ポリスチレン（ＰＳ）又はアクリロニトリルスチレン（ＡＳ）に第二顔料を混合させた複数のペレット又は顆粒を用いる。
第二顔料は、第一顔料とは異なっている。一のペレット又は粒に含まれる第二顔料は、黄、白、黒のいずれかとしている。
また、本実施形態に係る製造方法では、マスターバッチＭ1〜Ｍ3として、第一マスターバッチＭ1、第二マスターバッチＭ2及び第三マスターバッチＭ3の３種類を用いる。
本実施形態に係る第一マスターバッチＭ1は、黄の顔料を含んだものとなっている。
第二マスターバッチＭ2は、第一マスターバッチＭ1とは色が異なるものとなっている。本実施形態に係る第二マスターバッチＭ2は、白の顔料を含んだものとなっている。
第三マスターバッチＭ3は、第一マスターバッチＭ1及び第二マスターバッチＭ2とは色が異なるものとなっている。本実施形態に係る第三マスターバッチＭ3は、黒の顔料を含んだものとなっている。
【００６７】
表層ベース材Ｂ1及びマスターバッチＭ1〜Ｍ3の計り取りを、これらの混合比率を変化させながら繰り返す。
このようにすることで、木質様製品の押出方向に沿って色が連続的に変化するようになり、木質様製品の質感をより天然木に近づけることができる。
【００６８】
〔２−２．押出工程〕
材料を計り取った後は、押出工程に移る。
押出工程では、計り取った表層ベース材Ｂ1とマスターバッチＭ1〜Ｍ3とを溶融させ、溶融させた溶融物Ｂ1，Ｍ1〜Ｍ3を金型１４１の出口開口１４１ｅから押し出す。
温度は、通常の、高密度ポリエチレンを表層ベース材Ｂ1とする押出成形を行う場合と同じにすればよい。
本実施形態に係る製造方法では、このとき、溶融物Ｂ1，Ｍ1〜Ｍ3の中に表層ベース材Ｂ1の濃度が相対的に高い部分とマスターバッチＭ1〜Ｍ3の濃度が相対的に高い部分とが残っている状態で、すなわち、表層ベース材Ｂ1とマスターバッチＭ1〜Ｍ3とが完全に混ざりきる前に溶融物Ｂ1，Ｍ1〜Ｍ3を押し出す。
【００６９】
本実施形態に係る製造方法では、この押出工程において、中心ベース材Ｂ2を溶融させた溶融中心ベース材Ｂ2を出口開口１４１ｅの中心部（金型１４１の内側流路１４１ｆの出口）から押し出すとともに、溶融物Ｂ1，Ｍ1〜Ｍ3を出口開口１４１ｅの周縁部（金型１４１の外側流路１４１ｇの出口）から溶融中心ベース材Ｂ2を覆うように押し出す。
本実施形態に係る木質様製品２００の製造方法では、中心ベース材Ｂ2に含まれるペレットとして、表層ベース材Ｂ1に用いられているものと同じものを用いる。
このようにすることで、木質様製品の中心部を中心ベース材Ｂ2だけで成形することができ、顔料の使用量を低減することができる。
ポリスチレンやアクリロニトリルスチレンは、同じ温度の高密度ポリエチレンよりも若干軟化しにくいため、混ざりきらない状態を比較的容易に作り出すことができる。
【００７０】
〔２−３．研磨工程〕
溶融物Ｂ1，Ｍ1〜Ｍ3を押し出した後は、研磨工程に移る。
研磨工程では、押し出されてきた成型品の表層部２２０Ａを、削り取る。
表層ベース材Ｂ1の濃度が相対的に高い部分とマスターバッチＭ1〜Ｍ3の濃度が相対的に高い部分とが残っている状態で溶融物Ｂ1，Ｍ1〜Ｍ3を押し出すと、成型品の表面に顔料の発色が強く出てしまうが、このようにすることで、成形品内部の顔料の発色が適正な部分を木質様製品の表面にすることができる。
こうして、木質様製品２００が製造される。
【００７１】
〔２−４．効果〕
以上説明してきた、本実施形態に係る木質様製品２００の製造方法は、溶融物Ｂ1，Ｍ1〜Ｍ3の中に、表層ベース材Ｂ1（高密度ポリエチレンと第一顔料とを混合したもの）の濃度が相対的に高い部分と、マスターバッチＭ1〜Ｍ3（ポリスチレン又はアクリロニトリルスチレンに顔料を混合させたもの）の濃度が相対的に高い部分とが残っている状態で、溶融物Ｂ1，Ｍ1〜Ｍ3を押し出す。
このため、製造された木質様製品２００には、表層ベース材Ｂ1を相対的に多く含み長手方向に延びる複数の第一領域と、マスターバッチＭ1〜Ｍ3を相対的に多く含み長手方向に延びる複数の第二領域と、が短手方向に不規則に並ぶように混在することになる。
そして、不規則に並ぶ第一領域と第二領域とが木目のように見え、従来よりも天然木に近い質感を感じさせることができる。
つまり、本実施形態に係る木質様製品２００の製造方法によれば、木質様製品２００の質感を、従来よりも天然木に近づけることができる。
【００７２】
＜３．木質様製品＞
次に、上記製造方法により（製造装置１００を用いて）製造される木質様製品について説明する。
図９は本実施形態に係る木質様製品２００を示す斜視図、図１０は本実施形態に係る木質様製品２００を示す断面図、図１１，１２は本実施例に係る木質様製品の色測定値及び判断結果を示す表である。
【００７３】
〔３−１．構成〕
木質様製品２００は、図９に示すように、一方向（製造装置からの押出方向、図９の上下方向）に長尺なものとなっている。
【００７４】
本実施形態に係る木質様製品２００は、例えば図１０に示すように、基部２１０と、表層部２２０と、を備えている。
基部２１０は、中心ベース材Ｂ2で木質様製品２００よりも一回り小さい形状に形成されている。
中心ベース材Ｂ2に顔料が含まれないことで、木質様製品２００は、顔料の使用量が少ない低コストなものとなる。
本実施形態に係る基部２１０は内部が空洞になっている。
表層部２２０は、基部２１０を覆っている。
【００７５】
また、木質様製品２００は、図９に示したように、長手方向に延びる複数の第一領域２２１と、長手方向に延びる複数の第二領域２２２と、が短手方向に不規則に並ぶように混在している。
本実施形態に係る第一領域２２１及び第二領域２２２は、表層部２２０に含まれている。
【００７６】
第一領域２２１は、高密度ポリエチレン（High Density Polyethylene：ＨＤＰＥ）と、第一顔料と、を相対的に（第二領域２２２よりも）多く含んでいる。すなわち、表層ベース材Ｂ1の濃度が相対的に高くなっている。
【００７７】
第二領域は、ポリスチレン（ＰＳ）又はアクリロニトリルスチレン（ＡＳ）と、第二顔料と、を相対的に（第一領域２２１よりも）多く含んでいる。すなわち、マスターバッチＭ1〜Ｍ3の濃度が相対的に高くなっている。
上述したように、第二顔料は、第一顔料とは色が異なっている。このため、第二領域は、第一領域と色が異なっている。
【００７８】
本実施形態に係る木質様製品２００は、木質様製品２００の表面の複数領域から抽出した色の標準偏差が、０．３〜０．９の範囲内になっている。
なお、色の標準偏差は、０．３〜０．６の範囲内になっていることがより好ましい。
すなわち、木目に見える模様のばらつきが調節され、より天然木に近い質感を感じさせることができる。このため、本実施形態に係る木質様製品２００は、従来であれば天然木の使用が求められていた場面で用いることができる。
【００７９】
また、本実施形態に係る木質様製品２００は、長手方向に沿って色彩が連続的に変化している。
このため、長手方向に沿う色の変化によって、より天然木に近い質感を感じさせることができる。その結果、従来であれば天然木の使用が求められていた場面で木質様製品２００を用いることができる。
【００８０】
また、本実施形態に係る木質様製品２００は、少なくとも第一領域２２１に木粉が混合されている。
本実施形態に係る木質様製品２００は、木粉が基部２１０にも混合されている。
一般に木材の密度は樹脂に比べて低い。このため、本実施形態に係る木質様製品２００は、木粉が加わった分だけ、同体積の樹脂（その原料となる石油）の使用量が低減されているため、環境にやさしく且つ低コストなものとなる。
【００８１】
〔３−２．実施例〕
まず、８種類の木質様製品２００のサンプルＡ〜Ｈを作製した。
サンプルＡ〜Ｄはベース色が黒檀調、サンプルＥ〜Ｈはベース色が赤身調のものとした。
そして、ハンディ型分光色彩・色差計ＮＲ−１１Ｂ（日本電色工業株式会社製）を用いて、各サンプルＡ〜Ｄの色差、面内のばらつきを測定した。
押出方向と直交する方向に沿って３０ｃｍ幅の中から１０点のターゲットを抽出し、以下の測定条件で測定した。
・光源：国際照明委員会（ＣＩＥ）標準光源Ｄ６５光源
・視野角：２°
・ターゲット直径：１０ｍｍ
そして、図１１，１２に示すような、得られた複数のデータの標準偏差（色差のばらつき）を算出した。
【００８２】
一方、各サンプルＡ〜Ｈの表面を目視し、バラツキを以下の三段階で判定した。
・ばらつき大：粗すぎる
・ばらつき中：天然木に近い
・ばらつき小：均一的（従来と差が小さい）
その結果、ばらつき中と判断されたサンプルの標準偏差は０．３〜０．６の範囲内であった。
【００８３】
〔３−３．効果〕
以上説明してきた本実施形態に係る木質様製品２００は、不規則に並ぶ第一領域と第二領域とが木目のように見え、従来よりも天然木に近い質感を感じさせることができる。
このため、本実施形態に係る木質様製品２００は、より多様な場面で木材の代わりとして用いることができる。
【符号の説明】
【００８４】
１００  木質様製品の製造装置
１００ａ  本体
１１０  第一計量部
１１１  第一容器
１１２  第一計量器
１２０  第二計量部
１２１  第二容器
１２２  第三容器
１２３  第二計量器
１２４  第四容器
１３０  混合部
１４０  押出部
１４１  金型
１４１ａ  流路
１４１ｄ  入口開口
１４１ｅ  出口開口
１４１ｆ  内側流路
１４１ｇ  外側流路
１４１ｂ  注入孔
１４１ｃ  マンドレル
１４２  内側押出部
１４２ａ  第一シリンダ
１４２ｂ  供給部
１４３  外側押出部
１４３ａ  第二シリンダ
１００ｂ  制御盤
１５０  制御部
１６０  読取部
１６１  メディア
１７０  インターフェース部
１７１  表示部
１７２  操作部
１００ｃ  供給部
１８０  供給部本体
１８１  粉取りタンク
１８２  送風機
１８３  切替バルブ
１９０  パイプ
２００  木質様製品
２１０  基部
２２０  表層部
２２０Ａ  表層部
２２１  第一領域
２２２  第二領域
Ｂ1  表層ベース材（第一ベース材）
Ｂ2  中心ベース材（第二ベース材）
Ｍ1〜Ｍ3  マスターバッチ
【要約】
【課題】木質様製品の質感を、従来よりも天然木に近づける。
【解決手段】計り取った第一ベース材Ｂ1とマスターバッチＭ1〜Ｍ3とを溶融させた溶融物Ｂ1，Ｍ1〜Ｍ3を金型１４１の開口から押し出す木質様製品２００の製造方法において、第一ベース材Ｂ1として、高密度ポリエチレンと、第一顔料と、を混合したものを用い、マスターバッチとして、ポリスチレン又はアクリロニトリルスチレンに第二顔料を混合させたものを用い、溶融物Ｂ1，Ｍ1〜Ｍ3の中に第一ベース材Ｂ1の濃度が相対的に高い部分とマスターバッチＭ1〜Ｍ3の濃度が相対的に高い部分とが残っている状態で、溶融物Ｂ1，Ｍ1〜Ｍ3を押し出す。
【選択図】図９【図１】
0006751216.tif 000002
【図２】
0006751216.tif 000003
【図３】
0006751216.tif 000004
【図４】
0006751216.tif 000005
【図５】
0006751216.tif 000006
【図６】
0006751216.tif 000007
【図７】
0006751216.tif 000008
【図８】
0006751216.tif 000009
【図９】
0006751216.tif 000010
【図１０】
0006751216.tif 000011
【図１１】
0006751216.tif 000012
【図１２】
0006751216.tif 000013